(57)【要約】      （修正有）【課題】冷却効果を大きくするとともに均一冷却を可能とし、鋳物砂の再生利用も容易な鋳造方法を提供する。【解決手段】金属粉として鉄粉を砂の代用品とする方法であり、４５〜７３ｗｔ％のジルコサンドに、２０〜５０ｗｔ％の鉄粉、２〜３ｗｔ％のホウ砂、１〜２ｗｔ％のメッキスラジを混合して鋳型を形成する方法であって、金属粉とジルコサンドの組み合わせにより鋳型砂の結合力がアップし、ガス抜き空間を保持して通気性を向上し、且つ、全体均一冷却のためフィン効果のある立込みボルトを併用し、メッキスラジは金属イオンを核として、鋳型中の水分やホウ砂中の結晶水を還元作用で無害化し、体積膨張により通気孔を形成しガス抜き機能を促進する鋳物砂を用いる鋳型の形成方法。【選択図】図１
2016179477.tif 000002
【特許請求の範囲】
【請求項１】
ジルコサンド（ＺｒＳｉＯ４）と鉄粉とメッキスラジとホウ砂（Ｎａ２Ｂ４Ｏ７・１０Ｈ２Ｏ）を含有することを特徴とする鋳物砂。
【請求項２】
請求項１に記載された鋳物砂で形成した鋳型に冷し金を入れて鋳造することを特徴とする鋳型。
【請求項３】
請求項１又は請求項２に記載した使用済みの鋳物砂を回収し撹拌槽に充填し、高周波炉の製錬中に発生するフッ化物を吸引し、該フッ化物を前記撹拌槽に吹き込んで、前記使用済み鋳物砂と混練し、前記フッ化物で前記使用済み鋳物砂に含有している強アルカリ成分を中和し、排気ガスは、サイクロンに導いて粗ダストを分離沈降させた後、さらにベンチュリースクラバーに導いて、微粉ダストとフッ化物を洗浄・沈降せしめて清浄ガスとし、さらにサイクロンに導いてミストを分離した後、放散することを特徴とする鋳物砂回収方法である。
【発明の詳細な説明】
【技術分野】
【０００１】
本発明は鋳造用鋳型に使用される砂に関するものであり、鋳型全体を均一に冷却する方法に関するものである。従来、鋳型中に金属を入れて冷し金として、より均一に冷却する方法が知られているが、製品形状が複雑な場合は冷し金の載置方法が難しく均一冷却は困難であった。本発明では、冷し金として砂の中に金属粉を入れることで、冷却効果を大きくするとともに均一冷却を可能とした。更に、鋳物砂の再生利用も容易な鋳造方法である。
【背景技術】
【０００２】
日本全国の川砂採取は国土庁の管理河川となるため今は輸入砂が主力であり、この輸入砂も入手困難となりつつある。海砂は塩化ナトリウムの除去対策として雨水や真水による脱塩工程を要し時間と費用を要する。従来鋳物砂は天然産出される珪砂（ＳｉＯ２）で再使用も可能なためＪＩＳＧ５９０１−１９７４に規定された粒度４８号（旧ＪＩＳ５号）〜１５０号（旧ＪＩＳ６号）が適用されているが、川砂の入手が困難となってきており海外から輸入するケースが増加してきている。珪砂は耐破砕性が劣るため、再生時に破砕、微細化してダストとなり廃棄物増加の原因となっている。又、珪砂は熱膨張が大きく特に有機自硬性鋳型ではベイニング発生による焼き付きが鋳物製品に発生しやすくその対策として部分的にクロマイト砂などの特殊砂の適用が必要となり鋳型コストが高くなるうえに回収砂へのクロマイト砂の蓄積が問題となる。クロマイトが蓄積すると回収砂の耐火度が低下して新たな溶着による砂の焼き付きが鋳物製品に発生しやすくなり、廃棄砂のクロム含有量が増加し処理を難しいものにしている。
【０００３】
川砂に代わり、人工砂としてニッケル鉱滓の溶融スラグや高炉溶融スラグ等（２ＭｇＯ・ＳｉＯ２）が使われる事例もあるが、鋭角のため砂の焼き付きが鋳造製品に付着しやすくなる。そのため除去作業に手間取る。かつ、フラン再生珪砂の自硬性（焼入れ温度から空気中で冷却する程度でも、容易にマルテンサイトを生じて硬化する性質）鋳型では、０．７〜０．８％のフラン樹脂の焼き付きが発生し、鋳物砂の廃棄はさらに困難であるものの、再生率は９０％以上であり極めて高い。しかしながら、５％前後は廃棄砂となり、強アルカリ性の水ガラス（Ｎａ２ＳｉＯ４）の形成により、中和廃棄処分費も多くなりつつある。
【０００４】
ジルコサンド（ＺｒＳｉＯ４）は珪砂（ＳｉＯ２）より非常に高価なため、１００％再使用するも破砕による微細化は確実に発生する。ジルコサンドは珪砂と比べて長寿命であるが微細化砂は熱膨張率の差が小さい（例えば、ＳｉＯ２は２．８〜７．３×１０−６、ＺｒＳｉＯ４は５．９×１０−６）ことから鋳型の下型、上型の合わせ面の別れ砂として十分に使用可能である。金属粉は冷し金の代用として適するも、高温保持と高熱膨張性を考えると多く入れることは鋳型の割れに繋がる。
【０００５】
高炉溶融スラグは高炉セメントとして流通しており、低コストで多量に発生することから、人工砂として鋳物砂に適しているが、粒度のバラツキが大きく、鋳造メーカーで粒度選別と再粉砕工程が発生し手間とコストがかかり、鋳物砂の安定的な供給原としては問題がある。人工砂はいずれも肌砂としては使えず鋳肌に直接影響しない裏砂としての使用が主である。このように、人工砂は回収や選別も大変なため、鋳物砂としては品質と価格を考慮して海砂が使われることが多い。一方、鋳物砂として金属粉は、鋳型コストは高くなるが、酸化効果によりピンホールを抑えることができる点や、再使用（選別機投入の一時的コスト増）回数を多くできる点、さらに、最終的にベンガラ（Ｆｅ２Ｏ３）として鋳型剤としても使用できることから有望である。金属粉は磁力選別による磁気分離にて９８％近く回収できる点でも優れている。
【０００６】
特開２００５−２３８２６３号広報において、人工砂としてニッケル製錬時発生スラグとして２ＭｇＯ・ＳｉＯ２を使うことが示されているが、人工砂の粒度が粗くバラつきが大きいため粒度選別が必要であり、生産量の１０％程度しか利用できないため、安定供給が困難である。又、粗粒であるため肌砂としての利用ではなく主として裏砂として使っている。
【０００７】
特開２０１３−５６３５８号広報において、鋳物工場の最終廃棄砂及び廃棄集塵ダスト中に含まれる重金属、フッ素、ホウ素、などの有害物質を除去するため不溶化剤として酸化マグネシウムを投入しダスト表面に付着させて回収する技術が示されている。
【０００８】
特開２００７−６９２３２号広報において、複雑鋳造品製作のため鋳型分割組立方式でブロックを作り組み立てるため、ブロック鋳型の複合成形方法と接合法が大切である。
【０００９】
特開平１０−２６０５０号広報において、複雑水路をもつエンジンブロックの鋳造法でケレンの打ち方にて鋳型の自由なる伸び縮みを吸収する鋳造方案であり、ケレンの作り方に経験的な重なりと酸化防止のためケレンにＳｎメッキをしているのが特徴である。
【００１０】
特開２０１１−１２１０９７号広報において、鋳物砂中に含まれる重金属やハロゲンやホウ素などの環境基準値に厳しい元素化合物に対して、酸化マグネシウムなどを入れることで不溶化剤に吸着させる方法が示されている。
【先行技術文献】
【特許文献】
【００１１】
【特許文献１】特開２００５−２３８２６３
【特許文献２】特開２０１３−５６３５８
【特許文献３】特開２００７−６９２３２
【特許文献４】特開平１０−２６０５０
【特許文献５】特開２０１１−１２１０９７
【発明の概要】
【発明が解決しようとする課題】
【００１２】
鋳物は、形状や肉厚差にて冷却効果に差が生じると、引け、巣、クラックなどが発生するため、通常冷し金などを鋳物砂に入れることで防いでいる。しかしながら、形状の複雑な鋳物は冷し金の配置も複雑となり、経験や勘に頼るため品質欠陥が生じる場合があり歩留りが悪く生産効率が低下していた。この課題を解決するため、金属粉として鉄粉を砂の代用品とする方法であり、４５〜７３ｗｔ％のジルコサンドに、２０〜５０ｗｔ％の鉄粉、２〜３ｗｔ％のホウ砂、１〜２ｗｔ％のメッキスラジを混合して鋳型を形成する。金属粉とジルコサンドの組み合わせにより鋳物砂の結合力がアップし、ガス抜き空間を保持して通気性を向上する。且つ、全体均一冷却のためフィン効果のある立込みボルトを併用する。メッキスラジは金属イオンを核として、鋳型中の水分やホウ砂中の結晶水を還元作用で無害化し、体積膨張により通気孔を形成しガス抜き機能を促進するものである。
【課題を解決するための手段】
【００１３】
第１の解決手段は特許請求項１に示すように、ジルコサンド（ＺｒＳｉＯ４）と鉄粉とメッキスラジとホウ砂（Ｎａ２Ｂ４Ｏ７・１０Ｈ２Ｏ）を含有することを特徴とする鋳物砂である。
【００１４】
第２の解決手段は特許請求項２に示すように、請求項１に記載された鋳物砂に冷し金を入れて鋳型を形成することを特徴とする鋳造法。
【００１５】
第３の解決手段は特許請求項３に示すように、請求項１又は請求項２に記載した使用済みの鋳物砂を回収し撹拌槽に充填し、高周波炉の製錬中に発生するフッ化物を吸引し、該フッ化物を前記撹拌槽に吹き込んで、前記使用済み鋳物砂と混練し、前記フッ化物で前記使用済み鋳物砂に含有している強アルカリ成分を中和し、排気ガスは、サイクロンに導いて粗ダストを分離沈降させた後、さらにベンチュリースクラバーに導いて、微粉ダストとフッ化物を洗浄・沈降せしめて清浄ガスとし、さらにサイクロンに導いてミストを分離した後放散することを特徴とする鋳物砂回収方法である。
【発明の効果】
【００１６】
第１の解決手段による効果は以下である。（１）供給量の少ない珪砂の代わりに鉄粉を使用できる。（２）鉄粉により鋳型内冷却が均一にできる。（３）鉄粉は、Ｆｅ→ＦｅＯ→Ｆｅ２Ｏ３と変化することで鋳物砂中の水分と反応し無害化する作用がある。そのメカニズムは、Ｈ２Ｏ→２Ｈ↑＋Ｏ→Ｏ＋Ｆｅ→Ｆｅ２Ｏ３である。遊離水素ガスは燃焼しながら砂型から外気中に排出されるためピンホールなどの発生を抑える。
【００１７】
第２の解決手段による効果は以下である。（１）冷し金により鋳型内冷却を均一にできる。（２）複雑形状の鋳物製造が可能である。
【００１８】
第３の解決手段による効果は以下である。（１）高周波電気炉よりフラックスとの還元作用にて生まれるフッ素ガスを鋳物砂中に吹き込んで、強酸であるフッ素ガスにて、鋳物砂の強アルカリを中和するので、フッ素ガスや鋳物砂中のアルカリ成分を無害化できる。（２）使用済みの鋳物砂を再生できる。
【図面の簡単な説明】
【００１９】
【図１】ブロワーランナーの翼型羽根の鋳型断面図
【図２】回収鋳物砂と高周波炉の排気ガスの中和フロー図
【発明を実施するための形態】
【００２０】
第１の解決手段は特許請求項１に示すように、ジルコサンド（ＺｒＳｉＯ４）と鉄粉とメッキスラジとホウ砂（Ｎａ２Ｂ４Ｏ７・１０Ｈ２Ｏ）を含有することを特徴とする鋳物砂である。
【００２１】
鋳物砂として鉄粉：２０〜５０ｗｔ％、ホウ砂（Ｎａ２Ｂ４Ｏ７・１０Ｈ２Ｏ）：２〜３ｗｔ％、メッキスラジ：１〜２ｗｔ％、水蒸気は鋳型中の水分２〜３ｗｔ％＋ホウ砂中の結晶水である。鉄粉の酸化をある程度防ぐため３００〜６００℃とメッキスラジ中の微小塩素がＮａと反応しＮａＣＬとなったり、塩素系ハロゲン物を作る際、還元剤となって金属イオンが核となり熱膨張して鋳型中に通気孔となる空間を残す。砂はケイ酸ソーダ（Ｎａ２ＳｉＯ３）で固めるためＣＯ２↑ガスを使うが、Ｎａ２ＯｎＳｉＯ２＋２ＨＣＬ＋（ｘ−１）Ｈ２Ｏ→（ＳｉＯ２）ｎ・ｘＨ２Ｏ；２ＮａＣＬメッキスラジ中の塩化物の分解にて水酸化ケイ素と塩となる。
【００２２】
一般に鋳物砂は珪砂を主体としたアルミナ（ＡＬ２Ｏ３）、酸化第二鉄（Ｆｅ２Ｏ３）や酸化カルシウム（ＣａＯ）、マグネシア（ＭｇＯ）を含みさらに微量のアルカリ（ＮａＯ、Ｋ２Ｏ）を含むため鋳型が溶湯と接する面は高熱を受けるためガラス化する。本発明者は、特開２０１３−０３５０１７号広報において、メッキスラジを入れた塗型剤を発明した。メッキスラジ中の金属イオンを核として還元作用が従来の塗型剤より強いことを見出した。この技術をさらに発展させて、ステンレス鋳物、ハイクロム鋳鉄専用として新たに特願２０１５−０３０３２７「鋳造用塗型剤」を発明した。本発明において、鋳型内空間キャビティ状の内面にメッキスラジ入り塗型剤塗布することにより、鋳型表面にシリカガラス及びケイ酸塩ガラスを形成させる。その結果、鋳型表面にＳｉＯ２、Ｂ２Ｏ３、ＺｎＣＬ２、Ｎａ２Ｏ、ＣａＯ、ＭｇＯ、ＡＬ２Ｏ３を含有する成分が形成される。
【００２３】
鋳物砂に加える鉄粉は、ＦｅとＦｅＯとＦｅ２Ｏ３である。添加剤としてＣｒＯ２を加えてもよい。鋳物砂中に鉄粉をいれると、鉄粉は、Ｆｅ→ＦｅＯ→Ｆｅ２Ｏ３と変化することで鋳物砂中の水分と反応し無害化する作用がある。そのメカニズムは、Ｈ２Ｏ→２Ｈ↑＋Ｏ→Ｏ＋Ｆｅ→Ｆｅ２Ｏ３である。遊離水素ガスは燃焼しながら砂型から外気中に排出されるためピンホールなどの発生を抑える。ハイクロム鋳鉄やステンレス鋳物などの塗型剤は鋳造品に炭素の侵入を防ぐため、黒鉛は使用しないことから、水分から遊離した水素は化学結合できないためアセチレンガスとなり単独の燃焼のみとなる。
【００２４】
鋳物砂中にホウ砂を入れることにより、鋳物砂中の化学結合剤兼ガラス化助成剤となり、金属粉の酸化防止剤として還元作用の機能を果たす。鉄粉鋳型では鉄粉の長寿命化がコスト削減上重要であるが、特に鉄粉の酸化を防止するためにホウ砂を含有させている。水ガラスの結合剤も同じく還元剤の働きにはなるが、水ガラスの成分である珪砂は融点１７１０℃、沸点２２３０℃では耐火材でとしての機能だけである。そのためホウ砂（融点７４１℃、沸点１５７５℃）を選択した。メッキスラジ中の塩化物と化合するともっと融点は降下する。鋳物砂として鉄粉を２０〜５０ｗｔ％入れると、使い捨てカイロと同様の原理で鉄は酸素や水分と次式のように反応する。Ｆｅ+３/４Ｏ２+３/２Ｈ２Ｏ→Ｆｅ（ＯＨ）３＋９６ｋｃａｌ/ｍｏｌ。このため、鉄を保護するために、ホウ砂を低融点ガラス状にして鉄粉をコーティングし酸素や水分との接触を遮断する。ホウ砂は酸化燃焼から鉄粉を守る最大の働きをする。
【００２５】
鋳物砂中にメッキスラジを入れることで、メッキスラジ中に含有されるメッキ金属及び金属化合物が金属イオン核となって、ホウ砂中の水分を奪うので無水ホウ砂となって金属粉の結合剤兼還元剤となる。そのメカニズムは、Ｎａ２Ｂ４Ｏ７・１０Ｈ２Ｏ→Ｎａ２Ｂ４Ｏ７＋１０Ｈ２Ｏ（結晶水）である。鉄が燃えるのを防ぐ意味でジルコサンドとの混合とした。耐熱性の向上と還元作用の働きを強くするため２〜３ｗｔ％のホウ砂と１〜２ｗｔ％のメッキスラジを入れたことを特徴とする。
【００２６】
メッキスラジを鋳物砂に混入することで再利用可能となった。Ｚｎメッキスラジはアルミニウム鋳造、Ｃｕ、Ｎｉスラジは銅合金鋳造、Ｃｒメッキスラジ、ＦｅＣＬスラジはステンレス鋳造、ハイクロム鋳造に使用できる。但し、Ａｇ、Ａｕメッキスラジは貴金属のためリサイクル可能であり鋳物砂としては使用しない。
【００２７】
日本中のメッキ工場の主力メッキは、Ｚｎメッキ、Ｃｒメッキ、Ｎｉメッキ、Ｃｕメッキ、Ａｇメッキ、Ａｕメッキの６種類が主体である。そのため、メッキスラジも酸化亜鉛（ＺｎＯ：融点４１９．６℃）、酸化クロム（ＣｒＯ：融点１８５７℃）、酸化ニッケル（ＮｉＯ：融点１４５３℃）、酸化銅（ＣｕＯ：融点１０８３℃）、酸化Ａｇ（Ａｇ２Ｏ：融点９６２℃）と塩化物としてＦｅＣＬ２、ＺｎＣＬ２、ＮｉＣＬ２、ＣｕＣＬ、ＡｇＣＬなどが入っている。全部一緒とすることも可能であるも単体で取り出すことも可能である。磁力線回収のためＦｅＣＬ２、ＣｒＯを主力とするメッキスラジを投入する。鉄粉、ＣｒＯ、ＺｒＳｉＯ２の耐熱性効果による鋳型となり結合材として、水ガラス＋硼ケイ酸塩低融点ガラスが水酸基を取られることで多量の水蒸気にてガラス化した成分を持ち上げて通気性の道となる空間を鋳型内に作るため発生ガスの通気道となる。耐熱効果と通気性効果に優れている。  
【００２８】
金属粉を守るためにホウ砂を入れているが、ホウ砂は４７．２ｗｔ％の結晶水を持っている。これらが１５５０℃の溶湯にて急激に加熱されると熱分解し結晶水の急激な膨張により鉄粉鋳型内に通気道を作る。この時、メッキスラジの金属イオンが核となり酸素と結合するため鉄粉の酸化を守る。鉄粉の長寿命化対策としてフラックスの役目をする。
【００２９】
鉄粉（Ｆｅ粉）２０〜５０ｗｔ％に対して、ジルコサンドとホウ砂（Ｎａ２Ｂ４Ｏ７・１０Ｈ２Ｏ）とメッキスラジにて構成することで従来の３倍近い熱伝導率による急激な冷却効果による冷し金の代用とする鋳物砂である。熱膨張係数は、鉄粉１１．７×１０−６、珪砂２．８×１０−６、ジルコサンド５．９×１０−６である。熱伝導率は、鉄粉０．７ｃａｌ/ｓｃｍ℃、珪砂０．１９１ｃａｌ/ｓｃｍ℃、ジルコサンド０．０２６４ｃａｌ/ｓｃｍ℃である。熱伝導率と比熱の差による冷し金効果である。
【００３０】
従来の天然砂の５０〜６０ｗｔ％に対して鉄粉＋ジルコサンド＋メッキスラジ＋ホウ砂の併用組立鋳型とすることで冷却効果が従来の３倍となる。
【００３１】
鋳物砂中２〜３ｗｔ％のホウ砂とメッキスラジを入れることにより、５００〜６００℃の低融点にて、硼ケイ酸ガラスが形成されジルコサンドと鉄粉を強固に結合する。かつホウ砂の結晶水は急激に膨らみ鉄粉とジルコサンドの結合間に通気性の道を作り鋳造ガスの脱出を助ける。かつ鉄粉の酸化を助ける働きもある。鋳物砂にベースとして含有している水ガラスもガラス化する。その成分は、ＳｉＯ２：６７ｗｔ％、Ｎａ２Ｏ：５ｗｔ％＞、Ｂ２Ｏ３：２５ｗｔ％＞、ＣａＯ：３ｗｔ％＞のガラス状となり鉄粉とジルコサンドを結合する。かつ、メッキスラジの金属イオンはガラス化した成分に侵入しやすくなる。Ｂ２Ｏ３、ＺｒＯ２、ＳｉＯ２の一部となりイオン交換スピードを保有するため急激なる湯の注入により１５００±５０℃から５００℃へと凝固する間に硼ケイ酸ガラスの組織となり結合力を保持する。
【００３２】
注湯後の鋳型ばらしによる鉄粉回収は磁気分離にて回収される。鉄粉はＦｅ→ＦｅＯ＋Ｆｅ２Ｏ３の酸化が進行してベンガラとして最終回収される。注湯により鉄粉が酸化される現象は、鋳造物に対して鉄粉が酸化されることでガス抜きされていることを示しており、高品質の鋳造品を生み出すのに不可欠である。ガラス化した硼ケイ酸塩ガラスは研削後比重の差にて回収可能であるもアルカリ性ガラス粒子であるため、乾燥後は微細粉ガラス状の中にクリオライト（３ＮａＦＡＬＦ３）を３対１の割合に配合し、ハイクロム鋳鉄やステンレス鋳物などの高周波炉溶解の際のフラックスとして再利用可能である。
【００３３】
第２の解決手段は特許請求項２に示すように、請求項１に記載された鋳物砂４０で形成した鋳型９０に冷し金５０を入れて鋳造することを特徴とする鋳型９０である。
【００３４】
高価であるが鉄粉とジルコサンドの組み合わせにより複雑形状の肉厚差のある鋳造品には、冷し金効果を併せ持つ鉄粉鋳型による鋳造が採用されている。冷し金５０は鋳造時に、鋳物の特定の部分の冷却を速めるために使用する金属片であるが、引け防止や鋳造組織の緻密化により鋳物の機械的性質を改善する効果がある。
【００３５】
鋳型型込め手順として、木型の上に２〜３ｃｍの厚みに鋳物砂４０を固める、肉厚の差に応じて冷し金５０として金属製立込みボルト５０を埋め込む。熱量放熱計算にて銅、アルミニウム、鉄製ボルトなどを選択して鋳型９０内に固めることで、鋳型内放熱を均一化する。肉厚差から生じる熱応力で発生するクラック防止に特に効果がある。鋳造欠陥の最大の原因は鋳造品の肉厚変化であり、肉厚の大きな部位は冷却まで時間がかかり、肉厚の小さな部位は冷却が早く結果的に両者の中間に引張と縮の差の鋳造応力が働くためクラックとなる危険性がある。鋳型の伸び縮み率を全部同じとするため冷し金５０を鋳ぐるむことが鉄粉を混合した鋳型のため可能となった。ＳＳ４００：０．１７ｃａｌ/ｓｃｍ℃に対して、Ｃｕ：０．９５２ｃａｌ/ｓｃｍ℃は５．６倍の熱伝導率である。ＡＬ：０．５３１ｃａｌ/ｓｃｍ℃は３．１倍、黄銅：０．２９３ｃａｌ/ｓｃｍ℃で１．７倍である。肉厚の差を冷し金５０として立込みボルト５０に置き換えることで複雑鋳造の鉄粉鋳型が可能にした。従来の珪砂鋳型では不可能である。
【００３６】
抜熱効果に優れた銅製の立込みボルト５０は鉄の５倍以上の熱伝導率のため急激な熱応力にて鋳型９０の膨張割れを防ぐ意味がある。従来の珪砂だけと比較すると３倍の放熱となる。鉄粉主体の鋳物砂で形成した鋳型９０は、鉄粉そのものが冷し金５０となる利点があり、急激な熱膨張率による割れ防止にも繋がる。これをさらに効果的にするのが放熱性に優れた銅製の立込みボルト５０である。従来複雑形状の鋳物を鋳造する場合は、鋳型９０の分割組立法にて肉厚の差に応じて冷し金５０も分割して入れる場合がある。鋳物砂４０が鉄粉を含有しているため金型鋳造に近い鋳造となる。金型は高価であるが鉄粉鋳型は安価である。従来の様に木型に沿って砂型鋳型を形成することで、金型鋳型と同等の鋳型で鋳鋳造可能である。
【００３７】
鉄粉のため従来の３倍以上の冷却効果のため冷し金を入れる必要がないが、大きな肉厚の差は鉄粉鋳型内に金属製立込みボルトを鉄粉＋ジルコサンドと一緒に固めることで放熱フィンとして均一冷却可能となった。
【００３８】
鉄粉＋ジルコサンド鋳型内に金属製冷却フィンボルトと同時に鋳込み結合することで鋳造熱の均一放熱にて繋がるため鋳造品表面の皺が１００％できず割れ、巣やピンホールが減少する。
【００３９】
図１は本発明の実施形態を示す。大型排気ブロワーランナーの翼型羽根１０のハイクロム鋳鉄の鋳ぐるみ断面を示す。特願２０１５−０３０４５１「メッキ銀ロウによる鋳ぐるみロウ付け法」の発明を応用して鋳ぐるみした金属粉鋳型鋳造法である。鋳ぐるみ羽根はランナー溶接組立するため、翼型羽根１０はＳＭ−４９０を芯金１１としている。芯金１１にＮｉ＋Ｚｎ＋Ａｇ＋Ｃｕを多層メッキ３０して、多層メッキ３０に１５〜２０％のピンホールを生成し、ピンホール中に特許４７３６１０５号の液体フラックスを含浸させて鋳ぐるみしている。溶融したハイクロム鋳鉄２０の有する１５００±５０℃の熱にて多層メッキ３０がフラックスの助けにてカーケンドール効果にて銀ロウとなって、芯金１１にハイクロム鋳鉄２０が鋳ぐるみロウ付けされている。Ｎｉ＋Ｚｎ＋Ａｇ＋Ｃｕの多層メッキ３０は銀ロウの役割を果たしている。鋳物砂４０は鉄粉＋ジルコサンド＋メッキスラジ＋ホウ砂である。鋳型９０は上段鋳型９１と下段鋳型９２に分離している。上段鋳型９１と下段鋳型９２の２段にてハイクロム鋳鉄２０の流れ込む空間を保持する。鋳物砂４０の鉄粉が急激に吸収する熱量をフィン効果にて放熱するＣｕボルト５０を一緒に鋳物砂４０の鋳型中に保持する。鋳物砂４０の外側は従来の川砂の珪砂６０である。鋳型上部には湯口兼押湯口７０を設けている。溶湯は湯道８０を通って注入される。ハイクロム鋳鉄２０は芯金１１が冷し金となるため肉の薄いところは速く冷えるが、肉厚の厚い部分は冷却速度が遅いためショア硬度で±５程度のバラツキが出る。そのため冷却フィンボルト５０にて５倍速く熱を取ることで均一硬度を保持する。
【００４０】
第３の解決手段は特許請求項３に示すように、請求項１又は請求項２に記載した使用済みの改修鋳物砂２００を撹拌槽１０５に充填し、高周波電気炉１００の製錬中に発生するフッ化物を吸引し、該フッ化物を前記撹拌槽１０５に吹き込んで、前記回収鋳物砂２００と混練し、前記フッ化物で前記回収鋳物砂２００に含有している強アルカリ成分を中和し、排気ガスは、第１サイクロン１０９に導いて粗ダストを分離沈降させた後、さらにベンチュリースクラバー１１４に導いて、微粉ダストとフッ化物を洗浄・沈降せしめ清浄ガスとし、さらに第２サイクロン１１８に導いてミストを分離した後、放散することを特徴とする鋳物砂回収方法である。
【００４１】
図２は高周波炉で発生した排ガスを回収鋳物砂２００に吹き込んで、排ガスに含有している強酸のフッ素ガスで、回収鋳物砂２００に含有されている強アルカリ成分を中和するためのフロー図である。高周波炉電気炉１００では、溶湯の清浄化と表面張力の除去、酸化防止のために、蛍石（ＣａＦ）やクリオライト（３ＮａＦ・ＡＬＦ３）などのフッ化物を使用するため有害なフッ素ガスが発生する。このガスは、大気中の湿度と結びつき強酸性（ｐＨ１）のフッ化水素（ＨＦ）となる。高周波電気炉１００から発生するガスは、Ｆ＋ＣＯ２＋ＣＯ＋３ＮａＦ・ＡＬＦ３のような混合ガスであり毒性が強いので、通常、湿式や環式の集塵機を通すことにより無害化した後に大気中に放出している。又、粉塵として、Ｎａ２ＳｉＦ６（ケイフッ化ナトリウム）、３ＮａＦ（フッ化ナトリウム）、ＡＬＯ２（酸化アルミニウム）などが発生するが、粉塵は回収後水を添加して固めて産業廃棄物して処理している。
【００４２】
本発明は、高周波電気炉１００よりフラックスとの還元作用にて生まれるフッ素ガスを無害とし、回収鋳物砂２００中の強アルカリをこの排ガスにて中和する方法である。高周波電気炉１００では、蛍石、クリオライトなどのフッ化物のフラックスを用いて、ステンレス鋳物、ハイクロム鋳鉄などの溶湯を清浄化、還元、不純物のカラミ状浮かしをしている。高周波電気炉１００で発生するフッ化物を主体とする排気ガスの強酸と回収鋳物砂２００に含まれる水ガラスなどの強アルカリを湿式もしくは環式タンク内で中和することにより、フッ素ガスやＮａ２ＳｉＯ４などを無害化できる。具体的には、高周波電気炉１００で発生するフッ素ガス＋ＣＯ２＋ＣＯの混合気体を、回収鋳物砂２００を充填した撹拌槽１０５内に注入する。撹拌槽１０５内に吹き込んだ排気ガスで回収鋳物砂２００を激しく撹拌する。
【００４３】
このように、従来大気放散していたガスや産業廃棄物として廃棄していた粉塵を集塵フード１０１で捕集して、ダクト１０２を通して、第１吸引ブロワー１０３で吸引するとともにダクト１０４を通じて撹拌槽１０５に吹き込む。撹拌槽１０５には、エアレーション板１０６があり、回収鋳物砂２００を充填載置している。回収鋳物砂２００はホッパー３００からバルブ３０１とダクト３０２を介して撹拌槽１０５へと充填される。回収鋳物砂２００は混合ガスと混合され、強アルカリ流動研削除去しながら反応中和される。その反応式は以下である。（１）ｎＳｉＯ２＋２ＮａＯＨ→Ｎａ２ＯｎＳｉＯ２＋Ｈ２Ｏで生成した水ガラスは、（２）Ｎａ２Ｏｎ・ＳｉＯ２＋２ＨＦ＋（ｘ−１）Ｈ２Ｏ→（ＳｉＯ２）ｎ・ｘＨ２Ｏ＋２ＮａＦとなる。砂同士を研削することで珪砂とフッ化ナトリウム（ＮａＦ）となり、２ＮａＦは再度フラックスとなる。高周波電気炉１００で発生したＣａＦや３ＮａＦ・ＡＬＦ３を有効利用できる。ＣａＦ＋２ＣＯ２→ＣａＣＯ３＋回収ガス（ＣＯ↑＋Ｆ↑）、４ＣａＣＯ３＋ＣＯ＋Ｆ＋３ＮａＦ・ＡＬＦ３→ＡＬＯ３＋３ＮａＦ＋４ＣａＦ＋３ＣＯ２↑＋ＣＯとなる。蛍石、（ＣａＦ）、フッ化ナトリウム（ＮａＦ）、３酸化アルミニウム（ＡＬＯ３）として回収する。中和されて撹拌槽１０５に残留した回収鋳物砂２００やエアレーション板１０６の下に落ちた細粒回収鋳物砂２０１は取り出し口１０７から排出され、鋳物砂やフラックスとして再利用する。撹拌槽１０５で研削することで排ガス中のフッ素ガスをフッ化ナトリウム（ＮａＦ）、フッ化カルシウム（ＣａＦ）として再回収し１回湿気を与えて固まらせて乾燥後固形フラックスとして還元剤フラックスとして使用する。
【００４４】
比重の差にて３段階に分離した砂は、最上段：Ｎａ２Ｏ・ｎＳｉＯ２＋２ＨＦ＋（ｘ−１）Ｈ２Ｏ→（ＳｉＯ２）ｎ・ｘＨ２Ｏ＋２ＮａＦである。乾燥後溶解フラックスとして再利用する。中段：珪砂が６０ｗｔ％以上で再使用。下段：金属粉＋ジルコサンド再使用、下段を回収し再比重別にてベンガラとして再利用する。
【００４５】
撹拌槽１０５の排気ガスはダクト１０８からサイクロン１０９に導かれ、粗ダスト２０２を補修し、バルブ１１０から排出する。第１サイクロン１０９を出た排気は第２吸引ブロワー１１２で吸引されダクト１１１及びダクト１１３を通って集塵タンク１１５に吹き込まれる。集塵タンク１１５の入り口にはベンチュリースクラバー１１４があり、ノズル１１６から水を噴出して排気ガス中の微細ダストとフッ素を補修する。集塵タンク１１５を出た排気ガスはダクト１１７を通って第２サイクロン１１８に吹き込まれ、ここでミストを補修し、無害な排気ガスだけがスタック１１９から排出される。集塵タンク１１５では回収砂２０３が補足され水槽１２０の底に堆積する。第２サイクロン１１８では回収砂２０４が補足され水槽１２０の底に堆積する。回収鋳物砂２０３や２０４はフラックスとして再利用される。集塵タンク１１５の排出ダクト１１５ａとサイクロン１１８の排出ダクト１１８ａは水槽１２０に浸漬しており水封されるので外気が侵入することはない。水槽１２０には仕切り板１２１と仕切り板１２２を設けており、上澄み水がポンプ１２３で吸引され配管１２４を通ってノズル１１６に圧送され、ベンチュリースクラバー１１４のスプレー水として再利用される。
【００４６】
回収排水は水槽１２０中にて、ｐＨ７に中和する。水酸化カルシウム（Ｃａ（ＯＨ）２）にて中和して回収する。水槽１２０の底に中和して溜まったケイ酸カルシウム（ＣａＳｉＯ５・ｎＨ２Ｏ）、酸化カルシウム、フッ化カルシウムは乾燥後溶解フラックスとして再利用する。
【符号の説明】
【００４７】
１０：翼型羽根
１１：芯金
２０：ハイクロム鋳鉄
３０：多層メッキ
４０：鋳物砂
５０：冷し金（立込みボルト）
６０：珪砂
７０：湯口兼押湯口
８０：湯道
９０：鋳型
９１：上段鋳型
９２：下段鋳型
１００：高周波電気炉
１０１：フード
１０２：ダクト
１０３：第１吸引ブロワー
１０４：ダクト
１０５：撹拌槽
１０６：エアレーション板
１０７：取り出し口
１０８：ダクト
１０９：第１サイクロン
１１０：バルブ
１１１：ダクト
１１２：第２吸引ブロワー
１１３：ダクト
１１４：ベンチュリースクラバー
１１５：集塵タンク
１１６：ノズル
１１７：ダクト
１１８：第２サイクロン
１１９：スタック
１２０：水槽
１２１：仕切り板
１２２：仕切り板
１２３：ポンプ
１２４：配管
２００：回収鋳物砂
２０１：回収鋳物砂
２０２：回収鋳物砂
２０３：回収鋳物砂
２０４：回収鋳物砂
３００：ホッパー
３０１：バルブ
３０２：ダクト
【図１】
2016179477.tif 000003
【図２】
2016179477.tif 000004